СПОСОБ НАНЕСЕНИЯ АНТИКОРРОЗИОННОГО ПОКРЫТИЯ И СОСТАВ ДЛЯ ЕГО ОСУЩЕСТВЛЕНИЯ

1. Способ нанесения антикоррозионного покрытия, включающий подготовку защищаемой поверхности изделия, удаление пыли с защищаемой поверхности сжатым воздухом или промышленным пылесосом, обезжиривание защищаемой поверхности растворителями или щелочными моющими средствами, нанесение резиновой смеси и резинового клея на защищаемую поверхность, отличающийся тем, что эти компоненты перед нанесением соединяют в компаунд и растворяют в растворителе, причем в состав компаунда входят резиновые смеси средней и повышенной твердости.
2. Способ нанесения антикоррозионного покрытия по п.1, отличающийся тем, что после нанесения компаунда на поверхность изделия, на его поверхности создают избыточное давление и обрабатывают ее горячим воздухом или паром.
3. Способ нанесения антикоррозионного покрытия по п.2, отличающийся тем, что после нанесения компаунда на поверхность изделия, его помещают в герметично закрытую емкость, в которой повышают давление с одновременной подачей горячего воздуха или пара.
4. Способ нанесения антикоррозионного покрытия по п.2, отличающийся тем, что температура подаваемого на поверхность изделия горячего воздуха или пара находится в интервале от 50 до 130°C.
2
5. Способ нанесения антикоррозионного покрытия по п.2, отличающийся тем, что избыточное давление на поверхность изделия создают в пределах 0,5…2,8 кгс/см
6. Способ нанесения антикоррозионного покрытия по п.2, отличающийся тем, что температура подаваемого на поверхность изделия воздуха обратно-пропорциональна давлению и при его снижении увеличивается.
7. Способ нанесения антикоррозионного покрытия по п.1, отличающийся тем, что компаунд наносят слоями, причем первые слои его, выполняющие функцию грунта, наносят дополнительно разведенным компаундом в соотношении до 1:10.
8. Способ нанесения антикоррозионного покрытия по п.7, отличающийся тем, что толщина каждого слоя составляет от 0,05 до 0,15 мм.
9. Состав антикоррозионного покрытия, содержащий резиновую смесь и резиновый клей, отличающийся тем, что эти компоненты перед нанесением соединяются в компаунд и растворяются в растворителе, причем в компаунд отдельные компоненты входят в следующих пропорциях: резиновая смесь средней твердости 25,5±5%, резиновая смесь повышенной твердости 16,3±5%, резиновый клей 8,2±5%, растворитель 50±5%.
10. Состав антикоррозионного покрытия по п.9, отличающееся тем, что в качестве резиновых смесей средней и повышенной твердости используются смеси, предназначенные для изготовления полуэбонитовых и эбонитовых изделий ГХ-1976 и ГХ-1751, в качестве клея резиновый клей 2572 и растворитель Нефрас С2-80/120.